RMA-СШИВАЕМЫЕ КОМПОЗИЦИИ И RMA-СШИВАЕМЫЕ СМОЛЫ ДЛЯ ПОЛУЧЕНИЯ ПОКРЫТИЙ, ЛЕГКО ПОДДАЮЩИХСЯ ОЧИСТКЕ

1. RMA-сшиваемая композиция для нанесения покрытия, обладающая свойствами простоты очистки, содержащая по меньшей мере один сшиваемый компонент, содержащий реакционноспособные компоненты А и В, каждый из которых содержит по меньшей мере две реакционноспособные группы, при этом по меньшей мере две реакционноспособные группы компонента А представляют собой кислотные протоны (С-Н) в активированных метиленовых или метановых группах (RMA-донорная группа), и по меньшей мере две реакционноспособные группы компонента В представляют собой активированные ненасыщенные группы (С=С) (RMA-акцепторная группа), которые способны взаимодействовать с образованием поперечных связей посредством реакции присоединения Михаэля (RMA) между указанными по меньшей мере одними сшиваемыми компонентами в присутствии основного катализатора (С), при этом указанная сшиваемая композиция характеризуется тем, что
a. композиция содержит жирные компоненты, выбранные из группы, состоящей из жирных кислот, жирных спиртов, жирных аминов, жирных тиолов и димерной жирной кислоты,
b. в количестве, выраженном в виде содержания масла ОС, составляющем от 0 до 40% масс., предпочтительно составляющем по меньшей мере 4, более предпочтительно по меньшей мере 10 или более предпочтительно по меньшей мере 14% масс., определяемом как общая масса жирных компонентов относительно общей массы твердых веществ в сшиваемой композиции, при этом
с. указанные компоненты в сшиваемой композиции выбраны таким образом, что после отверждения образуется покрытие с плотностью XLD поперечных связей полимерной сетки, составляющей, без учета эффектов пигментов, по меньшей мере 1,4, предпочтительно по меньшей мере 1,6, более предпочтительно по меньшей мере 1,9, даже более предпочтительно по меньшей мере 2,5, наиболее предпочтительно по меньшей мере 3,5 ммоль/г, как определено путем измерения методом DMTA (динамико-механического термического анализа) при исследовании отвержденной покровной пленки, при этом
d. указанные компоненты в сшиваемой композиции выбраны таким образом, что после отверждения образуется покрытие, имеющее, без учета эффектов пигментов, температуру стеклования Tg, определенную путем измерения методом DMTA, составляющую по меньшей мере 290 K (примерно 17°С), предпочтительно по меньшей мере 300 K (примерно 27°С), более предпочтительно по меньшей мере 305 (примерно 32°С), по меньшей мере 310 K (примерно 37°С) и 320 (примерно 47°С), более предпочтительно по меньшей мере 330 K (примерно 57°С),
е. и при этом ОС, XLD и Tg совместно выбирают достаточно высокими, чтобы показатель очистки ΔЕ составлял менее 20, предпочтительно менее 15 или более предпочтительно менее 10 и наиболее предпочтительно менее 5, как определено путем измерения цветового различия до и после нанесения и удаления пигмента, как описано в настоящем документе.
2. RMA-сшиваемая композиция для нанесения покрытия по п. 1, отличающаяся тем, что
a. ОС составляет от 0 до 4% масс. и XLD составляет по меньшей мере 3,5, предпочтительно по меньшей мере 4,5, 5,0 или даже 5,5 ммоль/г и Tg составляет по меньшей мере 330 K (примерно 57°С), предпочтительно по меньшей мере 340 (примерно 67°С), 350 (примерно 77°С) или даже 360 K (примерно 87°С), или
b. ОС составляет от 4 до 10% масс. и XLD составляет по меньшей мере 1,9, предпочтительно по меньшей мере 2,1, 2,5 или даже 3 ммоль/г и Tg составляет по меньшей мере 300 K (примерно 27°С), предпочтительно по меньшей мере 305 (примерно 32°С) или даже 310 K (примерно 37°С),
c. ОС составляет от 10 до 14% масс. и XLD составляет по меньшей мере 1,6, предпочтительно по меньшей мере 1,7, 1,9, 2,1 или даже 2,5 ммоль/г и Tg составляет по меньшей мере 300 K (примерно 27°С) (примерно 27°С), предпочтительно по меньшей мере 305 (примерно 32°С) или даже 310 K (примерно 37°С),
d. ОС составляет по меньшей мере 15% масс. и XLD составляет по меньшей мере 1,4, предпочтительно по меньшей мере 1,5, 1,7, 1,9 или даже 2,1 ммоль/г; и Tg составляет по меньшей мере 290 K (примерно 17°С), предпочтительно по меньшей мере 295 (примерно 22°С), 300 (примерно 27°С) или даже 305 K (примерно 32°С).
3. RMA-сшиваемая композиция для нанесения покрытия по п. 1 или 2, отличающаяся тем, что цепи жирных компонентов содержат от 8 до 40 атомов углерода, предпочтительно менее 30 или даже 23 и предпочтительно более 8 или 10.
4. RMA-сшиваемая композиция для нанесения покрытия по пп. 1-3, содержащая жирные компоненты в RMA-сшиваемых жирных смолах, предпочтительно в RMA-сшиваемых жирных смолах, содержащих один или более жирных компонентов и один или более реакционноспособных компонентов А, содержащих по меньшей мере две реакционноспособные группы, представляющие собой кислотные протоны (С-Н) в активированных метиленовых или метановых группах, при этом указанные активированные С-Н реакционноспособные группы находятся в одном или более реакционноспособных компонентов А, имеющих структуру согласно формуле 1:
где R представляет собой водород, или алкил, или арил, и Y и Y' представляют собой одинаковые или различные замещающие группы, предпочтительно алкил, аралкил или арил (R*), или алкокси (-OR*) или где -C(=O)-Y и/или -C(=O)-Y' заменен на CN или арил, предпочтительно на не более чем один фенил.
5. RMA-сшиваемая композиция для нанесения покрытия по п. 4, отличающаяся тем, что RMA-сшиваемые жирные смолы преимущественно содержат реакционноспособные компоненты одного типа А, что преимущественно означает, что более 50, 75, 90 и наиболее предпочтительно 100% С-Н реакционноспособных групп в сшиваемом компоненте А относятся к одному типу реакционноспособного компонента А, и где реакционноспособный компонент А в RMA-сшиваемой жирной смоле предпочтительно представляет собой малонат, ацетоацетат, ацетилацетон, ацетоацетамид или пропионилацетат, наиболее предпочтительно малонат.
6. RMA-сшиваемая композиция для нанесения покрытия по п. 4 или 5, содержащая RMA-сшиваемую жирную смолу, содержащую реакционноспособный компонент А, предпочтительно малонат или ацетоацетат, наиболее предпочтительно малонат, или содержащую реакционноспособный компонент В, предпочтительно акрилоил, или оба реакционноспособных компонентов А или В характеризуются тем, что
a. Молекулярная масса Mw (средневесовая) составляет от 1000 до 20000, предпочтительно от 2000 до 15000, более предпочтительно от 2500 до 10000,
b. Гидроксильное число OHV составляет от 20 до 300, предпочтительно от 20 до 200 или от 50 до 150, более предпочтительно от 75 до 125, наиболее предпочтительно от 80 до 115,
c. Кислотное число AV составляет менее 5, предпочтительно менее 3, 2 или даже 1,
d. Эквивалентная масса EQW (на С-Н или С=С группу) составляет от 85 до 1000, предпочтительно от 100 до 750, более предпочтительно от 125 до 500, от 150 до 400 или даже от 175 до 300,
e. Функциональность, определяемая как среднечисловое количество С-Н или С=С групп на молекулу, составляет от 2 до 30, предпочтительно от 3 до 20, более предпочтительно от 4 до 12,
f. Температура стеклования Tg = от 220 (примерно -53°С) до 320 K (примерно 47°С), предпочтительно от 230 (примерно -43°С) до 300 (примерно 27°С), более предпочтительно от 240 (примерно -33°С) до 290 (примерно 17°С), наиболее предпочтительно от 250 (примерно -23°С) до 280 (примерно 7°С) (измеренная методом дифференциальной сканирующей калориметрии (DSC), как описано в настоящей заявке).
7. RMA-сшиваемая композиция для нанесения покрытия по п. 4, отличающаяся тем, что указанная RMA-сшиваемая жирная смола представляет собой олигомер или полимер полиола, модифицированный жирными кислотами и реакционноспособным компонентом А, или масло, содержащее жирные спирты или жирные кислоты, модифицированное реакционноспособным компонентом А и где предпочтительно указанная RMA-сшиваемая смола представляет собой олигомер или полимер сложного полиэфира, полиуретана, акриловый олигомер или полимер, эпоксидный олигомер или полимер или олигомер или полимер простого полиэфира или их гибриды или смеси, модифицированные жирными кислотами и реакционноспособным компонентом А, при этом жирные кислоты и реакционноспособный компонент А предпочтительно связаны посредством сложноэфирных связей.
8. RMA-сшиваемая композиция для нанесения покрытия по пп. 4-6, отличающаяся тем, что указанная RMA-сшиваемая жирная смола содержит жирные кислоты в количестве от 5 до 40% масс., предпочтительно от 10 до 60% масс. и наиболее предпочтительно от 20 до 40% масс. относительно общей массы RMA-сшиваемой смолы, и предпочтительно содержит реакционноспособные компоненты А в количестве от 1 до 80% масс., предпочтительно от 5 до 70% масс., более предпочтительно от 10 до 40% масс. относительно общей массы RMA-сшиваемой смолы.
9. RMA-сшиваемая композиция для нанесения покрытия по пп. 1-8 в виде набора ингредиентов, состоящего из одного или более ингредиентов I, содержащих основной катализатор С для инициирования реакции поперечного RMA-сшивания и не содержащих оба сшиваемых компонента, предпочтительно не содержащих никакого сшиваемого компонента, и одного или более ингредиентов II, не содержащих указанный основной катализатор С и содержащих другие компоненты RMA-сшиваемой композиции.
10. Способ покрытия поверхности подложки, включающий смешивание непосредственно перед применением по меньшей мере одних ингредиентов I и II из набора ингредиентов RMA-сшиваемой композиции по п. 9 и нанесение слоя полученной композиции на поверхность подложки.
11. RMA-сшиваемые жирные смолы, содержащие один или более жирных компонентов, выбранных из группы, состоящей из жирных кислот, жирных спиртов, жирных аминов, жирных тиолов и димерной жирной кислоты и содержащие один или более реакционноспособных компонентов А, содержащих по меньшей мере две реакционноспособные группы, представляющие собой кислотные протоны (С-Н) в активированных метиленовых или метановых группах, при этом указанные активированные С-Н реакционноспособные группы находятся в одном или более реакционноспособных компонентах А, имеющих структуру согласно формуле 1:
где R представляет собой водород, или алкил, или арил, и Y и Y' представляют собой одинаковые или различные замещающие группы, предпочтительно алкил, аралкил или арил (R*), или алкокси (-OR*) или где -C(=O)-Y и/или -C(=O)-Y' заменен на CN или арил, предпочтительно на не более чем один фенил, причем RMA-сшиваемая жирная смола преимущественно содержит малонат в качестве реакционноспособного компонента А.
12. RMA-сшиваемая жирная смола, содержащая реакционноспособный компонент А, предпочтительно малонат или ацетоацетат, наиболее предпочтительно малонат, или содержащая реакционноспособный компонент В, предпочтительно акрилоил, или оба реакционноспособных компонентов А или В характеризующиеся тем, что
а. Молекулярная масса Mw (средневесовая) составляет от 1000 до 20000, предпочтительно от 2000 до 15000, более предпочтительно от 2500 до 10000,
b. Гидроксильное число OHV составляет от 20 до 300, предпочтительно от 20 до 200 или от 50 до 150, более предпочтительно от 75 до 125, наиболее предпочтительно от 80 до 115,
c. Кислотное число AV составляет менее 5, предпочтительно менее 3, 2 или даже 1,
d. Эквивалентная масса EQW (на С-Н или С=С группу) составляет от 85 до 1000, предпочтительно от 100 до 750, более предпочтительно от 125 до 500, от 150 до 400 или даже от 175 до 300,
e. Функциональность, определяемая как среднечисловое количество С-Н или С=С групп на молекулу, составляет от 2 до 30, предпочтительно от 3 до 20, более предпочтительно от 4 до 12,
f. Температура стеклования Tg = от 220 (примерно -53°С) до 320 K (примерно 47°С), предпочтительно от 230 (примерно -43°С) до 300 (примерно 27°С), более предпочтительно от 240 (примерно -33°С) до 290 (примерно 17°С), наиболее предпочтительно от 250 (примерно -23°С) до 280 (примерно 7°С) (измеренная методом дифференциальной сканирующей калориметрии (DSC), как описано в настоящей заявке),
g. Содержат жирные кислоты в количестве от 5 до 40% масс., предпочтительно от 10 до 60% масс. и наиболее предпочтительно от 20 до 40% масс. относительно общей массы RMA-сшиваемой смолы.
13. RMA-сшиваемая жирная смола по п. 11, представляющая собой олигомер или полимер полиола, модифицированный жирными кислотами и реакционноспособным компонентом А, или масло, содержащее жирные спирты или жирные кислоты, модифицированное реакционноспособным компонентом А, или предпочтительно представляет собой олигомер или полимер сложного полиэфира, полиуретана, акриловый олигомер или полимер, эпоксидный олигомер или полимер или олигомер или полимер простого полиэфира или их гибриды или смеси, модифицированные жирными кислотами и реакционноспособным компонентом А, при этом жирные кислоты и реакционноспособный компонент А предпочтительно связаны посредством сложноэфирных связей.
14. RMA-сшиваемая жирная смола по п. 11, где RMA-сшиваемая жирная смола представляет собой олигомер или полимер сложного полиэфира, полиуретана, акриловый олигомер или полимер, эпоксидный олигомер или полимер, или олигомер или полимер полиола, содержащий гидроксильные группы и жирные кислоты, предпочтительно алкид, который модифицирован реакционноспособным компонентом А, предпочтительно посредством этерификации или переэтерификации.
15. Применение RMA- сшиваемой композиции для нанесения покрытия по пп. 1-9 или RMA-сшиваемых жирных смол по пп. 11-14, в верхних покрытиях, предпочтительно в верхнем покрытии, наносимом поверх слоя обычного герметика, основанного на одной или более смол, включающих эпоксидные, фенольные, силоксановые, силиконовые, акриловые, полиуретановые, полимочевинные, полиаспаргиновые смолы и их гибриды.
16. Применение RMA-сшиваемой композиции для нанесения покрытия по пп. 1-9 или RMA-сшиваемой жирной смолы по пп. 11-14 для покрытия пола, предпочтительно деревянного пола, в частности, пола в гимнастическом зале, бетонного пола, винилового пола, пола терраццо, пробкового пола, фенольного пола или металлического пола или для непосредственного нанесения покрытия на бетонные полы без слоя герметика.
17. Применение RMA-сшиваемой композиции для нанесения покрытия по пп. 1-9 или RMA-сшиваемой жирной смолы по пп. 11-14 в антивандальных покрытиях и в гигиенических покрытиях для стен и полов в больницах и туалетах.
18. Отвержденное верхнее покрытие, обладающее свойствами простоты очистки, в котором путем реакции поперечного RMA-сшивания образуются поперечные связи между по меньшей мере одним сшиваемым компонентом, содержащим RMA-донор, и RMA-акцепторными группами, характеризующееся тем, что указанная композиция содержит жирные компоненты, выбранные из группы, состоящей из жирных кислот, жирных спиртов, жирных аминов, жирных тиолов и димерной жирной кислоты,
а. Указанное отвержденное покрытие характеризуется высоким содержанием масла ОС в % масс., определяемым как общая масса жирных компонентов относительно общей массы твердых веществ в сшиваемой композиции, высокой плотностью поперечных связей XLD (определенной в отсутствие пигментов), определенной путем измерения методом DMTA при исследовании отвержденной покровной пленки, и температурой стеклования Tg, определенной путем измерения методом DMTA,
при этом
b. ОС составляет от 0 до 4% масс. и XLD составляет по меньшей мере 3,5, предпочтительно по меньшей мере 4,5, 5,0 или даже 5,5 ммоль/г и Tg составляет по меньшей мере 330 K (примерно 57°С), предпочтительно по меньшей мере 340 (примерно 67°С), 350 (примерно 77°С) или даже 360 K (примерно 87°С), или
c. ОС составляет от 4 до 10% масс. и XLD составляет по меньшей мере 1,9, предпочтительно по меньшей мере 2,1, 2,5 или даже 3 ммоль/г и Tg составляет по меньшей мере 300 K (примерно 27°С), предпочтительно по меньшей мере 305 (примерно 32°С) или даже 310 K (примерно 37°С), или
d. ОС составляет от 10 до 14% масс. и XLD составляет по меньшей мере 1,6, предпочтительно по меньшей мере 1,7, 1,9, 2,1 или даже 2,5 ммоль/г и Tg составляет по меньшей мере 300 K (примерно 27°С), предпочтительно по меньшей мере 305 (примерно 32°С) или даже 310 K (примерно 37°С), или
e. ОС составляет по меньшей мере 15% масс. и XLD составляет по меньшей мере 1,4, предпочтительно по меньшей мере 1,5, 1,6, 1,7 или даже 2 ммоль/г; и Tg составляет по меньшей мере 290 K (примерно 17°С), предпочтительно по меньшей мере 295 (примерно 22°С), 300 (примерно 27°С) или даже 305 K (примерно 32°С).